(57)【要約】【課題】高温環境下または湿熱環境下にて長期間にわたって使用しても、ネオン光の吸収性を維持でき、ディスプレイの色調変化を防止できる光学用粘着剤、光学用粘着シートおよび光学フィルタを提供する。【解決手段】本発明の光学用粘着剤は、アクリル重合体と、波長５６０〜６２０ｎｍの範囲に極大吸収波長を有する染料とを含有する光学用粘着剤であって、アクリル重合体が、アゾ系重合開始剤を用いてアクリル単量体が重合されたものである。本発明の光学用粘着シートは、上述した光学用粘着剤から形成された粘着剤層を備える。本発明の光学フィルタは、プラズマディスプレイパネルの前面に配置され、上述した光学用粘着シートを備えるものである。【選択図】なし【特許請求の範囲】
【請求項１】
アクリル重合体と、波長５６０〜６２０ｎｍの範囲に極大吸収波長を有する染料とを含有する光学用粘着剤であって、アクリル重合体が、アゾ系重合開始剤を用いてアクリル単量体が重合されたものであることを特徴とする光学用粘着剤。
【請求項２】
酸化防止剤をさらに含有することを特徴とする請求項１に記載の光学用粘着剤。
【請求項３】
前記染料が、下記一般式（１）で表されるテトラアザポルフィリン系染料である請求項１または２に記載の光学用粘着剤。
【化１】
2008013746.tif 000004
（一般式（１）中、Ａ１〜Ａ８は、各々独立に、水素原子、ハロゲン原子、ニトロ基、シアノ基、ヒドロキシル基、アミノ基、カルボキシル基、スルホン酸基、アルキル基、ハロゲノアルキル基、アルコキシル基、アルコキシアルコキシル基、アリールオキシ基、モノアルキルアミノ基、ジアルキルアミノ基、アラルキル基、アリール基、ヘテロアリール基、アルキルチオ基、アリールチオ基のいずれかを表わす。Ａ１とＡ２、Ａ３とＡ４、Ａ５とＡ６、Ａ７とＡ８は、各々独立に、連結基を介して、芳香族環を除く環を形成してもよい。Ｍは、２価の金属原子、３価１置換金属原子、４価２置換金属原子、オキシ金属原子のいずれかを表わす。）
【請求項４】
請求項１〜３のいずれかに記載の光学用粘着剤から形成された粘着剤層を備えることを特徴とする光学用粘着シート。
【請求項５】
プラズマディスプレイパネルの前面に配置され、請求項４に記載の光学用粘着シートを備えることを特徴とする光学フィルタ。
【発明の詳細な説明】
【技術分野】
【０００１】
本発明は、光学フィルタ等に用いられる光学用粘着剤および光学用粘着シートを提供することを目的とする。また、プラズマディスプレイパネルの前面に配置される光学フィルタに関する。
【背景技術】
【０００２】
近年、テレビ装置用の薄型・大型ディスプレイとして、プラズマディスプレイが急速に普及している。プラズマディスプレイのパネル（以下、ＰＤＰという。）は、キセノンガスおよびネオンガスが封入された発光セル内に高電圧を印加して面放電させ、発光セルで生じる紫外線により、発光セル上に形成された赤（Ｒ）発光、緑（Ｇ）発光、青（Ｂ）発光の蛍光体を励起発光させることにより画像を表示するものである。
ところで、発光セル内にはネオンガスが封入されているため、紫外線と共に、ネオンガスに起因する波長５９０ｎｍ付近を中心波長とするオレンジ色の光（以下、この光をネオン光ということがある。）も発生する。ネオン光がそのまま透過してしまうと、色純度・色再現性が低下するため、通常、ＰＤＰの前面には、ネオン光を吸収するネオン光吸収層とネオン光の吸収に伴う色補正のための色補正層とを備えた光学フィルタが設けられる。
従来、ネオン光吸収層は、ネオンカット染料を含む塗料をポリエチレンテレフタレートフィルム等の表面に塗工したものを、粘着剤を介してガラス板等の上に積層することにより形成されていた。ところが、近年、軽量薄型化・コストダウンのために光学フィルタを構成する層の数を減らす傾向にある。例えば、特許文献１〜３では、波長５６０〜６２０ｎｍの範囲に極大吸収波長を有するポリメチン系染料やテトラアザポルフィリン系染料を粘着剤層中に添加して、ネオン光吸収層を省略することが提案されている。
【特許文献１】特開２００４−１０７５６６号公報
【特許文献２】特開２００２−０４０２３３号公報
【特許文献３】特開２０００−２７５４３２号公報
【発明の開示】
【発明が解決しようとする課題】
【０００３】
ＰＤＰでは、プラズマ放電に伴う放熱により表面温度が６０〜８０℃程度になるため、高温または湿熱環境下で長期間使用してもディスプレイの色調が変化しにくいことが求められる。
しかし、特許文献１〜３のように、粘着剤層に波長５６０〜６２０ｎｍの範囲に極大吸収波長を有する染料を添加した場合には、ＰＤＰを長期間にわたって使用した際に、ネオン光の吸収性が低下した。その結果、ネオン光が光学フィルタを透過しやすくなり、ディスプレイの色調が変化することがあった。
本発明は、前記事情を鑑みてなされたものであり、高温環境下または湿熱環境下にて長期間にわたって使用しても、ネオン光の吸収性を維持でき、ディスプレイの色調変化を防止できる光学用粘着剤、光学用粘着シートおよび光学フィルタを提供することを目的とする。
【課題を解決するための手段】
【０００４】
本発明者らは、粘着剤層に波長５６０〜６２０ｎｍの範囲に極大吸収波長を有する染料を添加した場合に、ＰＤＰを長期間にわたって使用すると、ネオン光の吸収性が低下する原因について検討した。その結果、粘着剤を重合する際に使用される重合開始剤の残存物から生成するラジカルが染料と反応して染料を変質させることが推定された。また、高温環境下で染料の変質が促進されること、開始剤の種類によって染料を変質させる度合いが異なることを見出した。
本発明者らは、そのような推定に基づき、ネオン光の吸収性低下の防止について検討を重ねた結果、以下の光学用粘着剤、光学用粘着シートおよび光学フィルタを発明した。
【０００５】
本発明は、以下の構成を含む。
［１］  アクリル重合体と、波長５６０〜６２０ｎｍの範囲に極大吸収波長を有する染料とを含有する光学用粘着剤であって、  アクリル重合体が、アゾ系重合開始剤を用いてアクリル単量体が重合されたものであることを特徴とする光学用粘着剤。
［２］  酸化防止剤をさらに含有する［１］に記載の光学用粘着剤。
［３］  前記染料が、下記一般式（１）で表されるテトラアザポルフィリン系染料である［１］または［２］に記載の光学用粘着剤。
【０００６】
【化１】
2008013746.tif 000002
【０００７】
（一般式（１）中、Ａ１〜Ａ８は、各々独立に、水素原子、ハロゲン原子、ニトロ基、シアノ基、ヒドロキシル基、アミノ基、カルボキシル基、スルホン酸基、アルキル基、ハロゲノアルキル基、アルコキシル基、アルコキシアルコキシル基、アリールオキシ基、モノアルキルアミノ基、ジアルキルアミノ基、アラルキル基、アリール基、ヘテロアリール基、アルキルチオ基、アリールチオ基のいずれかを表わす。Ａ１とＡ２、Ａ３とＡ４、Ａ５とＡ６、Ａ７とＡ８は、各々独立に、連結基を介して、芳香族環を除く環を形成してもよい。Ｍは、２価の金属原子、３価１置換金属原子、４価２置換金属原子、オキシ金属原子のいずれかを表わす。）
【０００８】
［４］  ［１］〜［３］のいずれかに記載の光学用粘着剤から形成された粘着剤層を備えることを特徴とする光学用粘着シート。
［５］  プラズマディスプレイパネルの前面に配置され、［４］に記載の光学用粘着シートを備えることを特徴とする光学フィルタ。
【発明の効果】
【０００９】
本発明の光学用粘着剤、光学用粘着シートおよび光学フィルタでは、高温環境下または湿熱環境下にて長期間にわたって使用しても、ネオン光の吸収性を維持でき、ディスプレイの色調変化を防止できる。
特に、染料が上記一般式（１）で表されるテトラアザポルフィリン系染料である場合には、上記効果がとりわけ発揮される。
【発明を実施するための最良の形態】
【００１０】
（光学用粘着剤）
本発明の光学用粘着剤（以下、粘着剤と略す。）は、アクリル重合体と、波長５６０〜６２０ｎｍの範囲に極大吸収波長を有する染料を含有するものである。
【００１１】
［アクリル重合体］
本発明におけるアクリル重合体は、アゾ系重合開始剤を用いてアクリル単量体が重合されたものである。
アクリル単量体としては、例えば、メチル（メタ）アクリレート、エチル（メタ）アクリレート、プロピル（メタ）アクリレート、ブチル（メタ）アクリレート、イソブチル（メタ）アクリレート、２−エチルヘキシル（メタ）アクリレート、オクチル（メタ）アクリレート、イソオクチル（メタ）アクリレート、イソノニル（メタ）アクリレート、ラウリル（メタ）アクリレート等の（メタ）アクリル酸アルキルエステル単量体、（メタ）アクリル酸、マレイン酸、無水マレイン酸、イタコン酸、フマル酸、無水フマル酸等のカルボキシル基含有単量体、２−ヒドロキシエチル（メタ）アクリレート、４−ヒドロキシブチル（メタ）アクリレート、２−ヒドロキシブチル（メタ）アクリレート、ポリエチレングリコール（メタ）アクリレート等の水酸基含有単量体などが挙げられる。
なお、「（メタ）アクリレート」とは、アクリレートおよびメタクリレートの総称である。
【００１２】
アゾ系重合開始剤としては、例えば、１，１’−アゾビス（シクロヘキサン−１−カルボニトリル）、２，２’−アゾビス（２−メチルブチロニトリル）、２，２’−アゾビスイソブチロニトリル、２，２−アゾビス（２，４−ジメチルバレロニトリル）、２，２−アゾビス（２，４−ジメチル−４−メトキシバレロニトリル）、２，２’−アゾビスジフェニルメタン、２，２’−アゾビス（２−アミジノプロパン）・ジハイドロクロライド、２，２’−アゾビス［２−（５−メチル−２−イミダゾリン−２−イル）プロパン］ジハイドロクロライド、２，２’−アゾビス［２−（２−イミダゾリン−２−イル）プロパン］ジハイドロクロライド、２，２’−アゾビス［２−（２−イミダゾリン−２−イル）プロパン］、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（２−ヒドロキシエチル）プロピオンアミド］、２，２’−アゾビス（２−メチルプロピオンアミド）ジハイドレート、２，２’−アゾビス（２，４，４−トリメチルペンタン）、２，２’−アゾビス（２−メチルプロパン）、２−シアノ−２−プロピラゾホルムアミド、４，４’−アゾビス（４−シアノバレリル酸）、ジメチル−２，２’−アゾビス（２−メチルプロピオネート）、２，２’−アゾビス（２−ヒドロキシメチルプロピオニトリル）などが挙げられる。これらアゾ系重合開始剤は１種を単独で使用してもよいし、２種以上を併用してもよい。
上記アゾ系重合開始剤の中でも、重合活性に優れ、また、安価であることから、２，２’−アゾビスイソブチロニトリル、２，２−アゾビス（２，４−ジメチルバレロニトリル）が好ましい。
【００１３】
アクリル単量体を重合する際には、例えば、溶液重合法を適用することができる。その際に使用される溶媒としては、例えば、酢酸エチル、トルエン、ヘキサン、アセトン、メチルエチルケトン（ＭＥＫ）などが挙げられる。
また、溶液重合法以外の方法、具体的には、塊状重合法、懸濁重合法、乳化重合法で重合しても構わない。
【００１４】
［酸化防止剤］
染料の退色をより効果的に抑制できる点では、酸化防止剤を含有することが好ましい。上述の通り、染料の変質は、粘着剤を重合する際に使用された重合開始剤の残存物から生成するラジカルが原因であると推定されるため、生成するラジカルを捕捉することによって染料の変質を抑制できる。
酸化防止剤は、一般にラジカル連鎖停止剤とよばれる一次酸化防止剤と、過酸化物分解剤として作用する二次酸化防止剤とに分類される。一次酸化防止剤としては、フェノール系酸化防止剤、アミン系酸化防止剤、ラクトン系酸化防止剤が挙げられる。また、二次酸化防止剤としては、リン系酸化防止剤、イオウ系酸化防止剤が挙げられる。
これら酸化防止剤は１種を単独で使用してもよいし、２種以上を併用してもよい。
【００１５】
［染料］
粘着剤に含まれる染料は、波長５６０〜６２０ｎｍの範囲に極大吸収波長を有するものである。波長５６０〜６２０ｎｍの範囲に極大吸収波長を有する該染料は、中心波長が５９０ｎｍ付近のオレンジ色のネオン光を吸収できるものである。
波長５６０〜６２０ｎｍの範囲に極大吸収波長を有する染料としては、例えば、上記一般式（１）で表されるテトラアザポルフィリン系染料、スクアリリウム系染料、ポリメチン系染料などが挙げられる。
これらの中でも、上記一般式（１）で表されるテトラアザポルフィリン系染料を用いた場合には、本発明の効果がとりわけ発揮される。
【００１６】
一般式（１）中、Ａ１〜Ａ８は、各々独立に、水素原子、ハロゲン原子、ニトロ基、シアノ基、ヒドロキシル基、アミノ基、カルボキシル基、スルホン酸基、アルキル基、ハロゲノアルキル基、アルコキシル基、アルコキシアルコキシル基、アリールオキシ基、モノアルキルアミノ基、ジアルキルアミノ基、アラルキル基、アリール基、ヘテロアリール基、アルキルチオ基、アリールチオ基のいずれかを表わす。
【００１７】
ここで、ハロゲン原子としては、フッ素、塩素、臭素、ヨウ素が挙げられる。  アルキル基としては、例えば、メチル基、エチル基、ｎ−プロピル基、イソプロピル基、ｎ−ブチル基、イソブチル基、ｓｅｃ−ブチル基、ｔ−ブチル基、ｎ−ペンチル基、２−メチルブチル基、１−メチルブチル基、ネオペンチル基、１，２−ジメチルプロピル基、１，１−ジメチルプロピル基、シクロペンチル基、ｎ−へキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，２，２−トリメチルブチル基、１，１，２−トリメチルブチル基、１−エチル−２−メチルプロピル基、シクロへキシル基、ｎ−へプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｎ−ノニル基、３，５，５−トリメチルヘキシル基、ｎ−デシル基、４−エチルオクチル基、４−エチル−４，５−ジメチルヘキシル基、ｎ−ウンデシル基、ｎ−ドデシル基、１，３，５，７−テトラメチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプチル基、２，６−ジメチルヘプチル基、２，４−ジメチルヘプチル基、２，２，５，５−テトラメチルヘキシル基、１−シクロペンチル−２，２−ジメチルプ
ロピル基、１−シクロへキシル−２，２−ジメチルプロピル基などが挙げられる。
【００１８】
ハロゲノアルキル基としては、例えば、クロロメチル基、ジクロロメチル基、フルオロメチル基、トリフルオロメチル基、ペンタフルオロエチル基、ノナフルオロブチル基などが挙げられる。
アルコキシル基としては、例えば、メトキシ基、エトキシ基、ｎ−プロポキシ基、イソプロポキシ基、ｎ−ブトキシ基、イソブトキシ基、ｓｅｃ−ブトキシ基、ｔ−ブトキシ基、ｎ−ペントキシ基、イソペントキシ基、ネオペントキシ基、ｎ−へキシルオキシ基、ｎ−ドデシルオキシ基などが挙げられる。
アルコキシアルコキシル基としては、例えば、メトキシエトキシ基、エトキシエトキシ基、３−メトキシプロピルオキシ基、３−（イソプロピルオキシ）プロピルオキシ基などが挙げられる。
アリールオキシ基としては、例えば、フェノキシ基、２−メチルフェノキシ基、４−メチルフェノキシ基、４−ｔ−ブチルフェノキシ基、２−メトキシフェノキシ基、４−イソプロピルフェノキシ基などが挙げられる。
モノアルキルアミノ基としては、例えば、メチルアミノ基、エチルアミノ基、ｎ−プロピルアミノ基、ｎ−ブチルアミノ基、ｎ−へキシルアミノ基などが挙げられる。
ジアルキルアミノ基としては、例えば、ジメチルアミノ基、ジエチルアミノ基、ジ−ｎ−プロピルアミノ基、ジ−ｎ−ブチルアミノ基、Ｎ−メチル−Ｎ−シクロヘキシルアミノ基などが挙げられる。
アラルキル基としては、例えば、ベンジル基、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基などが挙げられる。
アリール基としては、例えば、フェニル基、ニトロフェニル基、シアノフェニル基、ヒドロキシフェニル基、メチルフェニル基、ジメチルフェニル基、トリメチルフェニル基、ジクロロフェニル基、メトキシフェニル基、エトキシフェニル基、トリフルオロメチルフェニル基、Ｎ，Ｎ−ジメチルアミノフェニル基、ナフチル基、ニトロナフチル基、シアノナフチル基、ヒドロキシナフチル基、メチルナフチル基、トリフルオロメチルナフチル基などが挙げられる。
へテロアリール基としては、例えば、ピロリル基、チエニル基、フラニル基、オキサゾイル基、イソオキサゾイル基、オキサジアゾイル基、イミダゾイル基、ベンゾオキサゾイル基、ベンゾチアゾイル基、ベンゾイミダゾイル基、ベンゾフラニル基、インドイル基などが挙げられる。
アルキルチオ基としては、例えば、メチルチオ基、エチルチオ基、ｎ−プロピルチオ基、イソプロピルチオ基、ｎ−ブチルチオ基、イソブチルチオ基、ｓｅｃ−ブチルチオ基、ｔ−ブチルチオ基、ｎ−ペンチルチオ基、イソペンチルチオ基、２−メチルブチルチオ基、１−メチルブチルチオ基、ネオペンチルチオ基、１，２−ジメチルプロピルチオ基、１，１−ジメチルプロピルチオ基などが挙げられる。
アリールチオ基としては、例えば、フェニルチオ基、４−メチルフェニルチオ基、２−メトキシフェニルチオ基、４−ｔ−ブチルフェニルチオ基などが挙げられる。
【００１９】
Ａ１とＡ２、Ａ３とＡ４、Ａ５とＡ６、Ａ７とＡ８が、各々独立に、連結基を介して、芳香族環を除く環を形成した例としては、例えば、−ＣＨ２ＣＨ２ＣＨ２ＣＨ２−、−ＣＨ２ＣＨ２ＣＨ（ＮＯ２）ＣＨ２−、−ＣＨ２ＣＨ（ＣＨ３）ＣＨ２ＣＨ２−、−ＣＨ２ＣＨ（Ｃｌ）ＣＨ２ＣＨ２−などが挙げられる。
【００２０】
Ｍで表される２価金属の例としては、例えば、Ｃｕ、Ｚｎ、Ｆｅ、Ｃｏ、Ｎｉ、Ｒｕ、Ｒｈ、Ｐｄ、Ｐｔ、Ｍｎ、Ｓｎ、Ｍｇ、Ｈｇ、Ｃｄ、Ｂａ、Ｔｉ、Ｂｅ、Ｃａなどが挙げられる。
１置換の３価金属の例としては、Ａｌ−Ｆ、Ａｌ−Ｃｌ、Ａｌ−Ｂｒ、Ａｌ−Ｉ、Ｇａ−Ｆ、Ｇａ−Ｃｌ、Ｇａ−Ｂｒ、Ｇａ−Ｉ、Ｉｎ−Ｆ、Ｉｎ−Ｉ、Ｉｎ−Ｂｒ、Ｉｎ−Ｉ、Ｔｌ−Ｆ、Ｔｌ−Ｃｌ、Ｔｌ−Ｂｒ、Ｔｌ−Ｉ、Ａｌ−Ｃ６Ｈ５、Ａｌ−Ｃ６Ｈ４（ＣＨ３）、Ｉｎ−Ｃ６Ｈ５、Ｉｎ−Ｃ６Ｈ４（ＣＨ３）、Ｍｎ（ＯＨ）、Ｍｎ（ＯＣ６Ｈ５）、Ｍｎ［ＯＳｉ（ＣＨ３）３］、Ｆｅ−Ｃｌ、Ｒｕ−Ｃｌなどが挙げられる。
２置換の４価金属の例としては、例えば、ＣｒＣｌ２、ＳｉＦ２、ＳｉＣｌ２、ＳｉＢｒ２、ＳｉＩ２、ＳｎＦ２、ＳｎＣｌ２、ＳｎＢｒ２、ＺｒＣｌ２、ＧｅＦ２、ＧｅＣｌ２、ＧｅＢｒ２、ＧｅＩ２、ＴｉＦ２、ＴｉＣｌ２、ＴｉＢｒ２、Ｓｉ（ＯＨ）２、Ｓｎ（ＯＨ）２、Ｇｅ（ＯＨ）２、Ｚｒ（ＯＨ）２、Ｍｎ（ＯＨ）２、ＴｉＡ２、ＣｒＡ２、ＳｉＡ２、ＳｎＡ２、ＧｅＡ２［Ａはアルキル基、フェニル基、ナフチル基およびその誘導体のいずれかを表わす。］、Ｓｉ（ＯＡ’）２、Ｓｎ（ＯＡ’）２、Ｇｅ（ＯＡ’）２、Ｔｉ（ＯＡ’）２、Ｃｒ（ＯＡ’）２［Ａ’はアルキル基、フェニル基、ナフチル基、トリアルキルシリル基、ジアルキルアルコキシシリル基およびその誘導体のいずれかを表わす。］、Ｓｉ（ＳＡ”）２、Ｓｎ（ＳＡ”）２、Ｇｅ（ＳＡ”）２［Ａ”はアルキル基、フェニル基、ナフチル基およびその誘導体のいずれかを表わす。］等が挙げられる。
オキシ金属としては、例えば、ＶＯ、ＭｎＯ、ＴｉＯなどが挙げられる。
【００２１】
上記例示の中でも、好ましいＭは、Ｐｄ、Ｃｕ、Ｒｕ、Ｐｔ、Ｎｉ、Ｃｏ、Ｒｈ、Ｚｎ、ＶＯ、ＴｉＯ、Ｓｉ（Ｙ）２、Ｇｅ（Ｙ）２（Ｙはハロゲン原子、アルコキシル基、アリールオキシ基、アシルオキシ基、ヒドロキシル基、アルキル基、アリール基、アルキルチオ基、アリールチオ基、トリアルキルシリルオキシ基、トリアルキルスズオキシ基、トリアルキルゲルマニウムオキシ基のいずれかを表わす。）である。さらに好ましいＭは、Ｃｕ、ＶＯ、Ｎｉ、Ｐｄ、Ｐｔ、Ｃｏである。
【００２２】
波長５６０〜６２０ｎｍの範囲に極大吸収波長を有する染料の含有量は、アクリル重合体１００質量部に対して、０．０１〜０．５質量部であることが好ましい。波長５６０〜６２０ｎｍの範囲に極大吸収波長を有する染料の含有量が、アクリル重合体１００質量部に対して０．０１質量部以上であれば、ＰＤＰの発光セルより生じるネオン光を充分に吸収でき、０．５質量部以下であれば、全光線透過率の低下を防止できる。
【００２３】
また、粘着剤には、上記染料以外に、ディスプレイの色補正のための色補正用染料が含まれてもよい。例えば、波長５６０〜６２０ｎｍの範囲に極大吸収波長を有する染料によりオレンジ色の光が吸収されると、青色に見える傾向にあるため、青みを抑制できる色補正用染料を添加することが好ましい。
【００２４】
［架橋剤］
粘着剤は、凝集力を高め、また、耐熱性等を付与するために、アクリル重合体にカルボキシル基および／または水酸基を有する単量体単位を含有させた上で、カルボキシル基および／または水酸基と反応する架橋剤を含有することが好ましい。
架橋剤としては、例えば、イソシアネート化合物、エポキシ化合物、オキサゾリン化合物、アジリジン化合物、金属キレート化合物、ブチル化メラミン化合物などが挙げられる。
これら架橋剤の中でも、アクリル重合体を容易に架橋できることから、イソシアネート化合物、エポキシ化合物が好ましい。
イソシアネート化合物としては、例えば、トリレンジイソシアネート、キシリレンジイソシアネート、ヘキサメチレンジイソシアネート、イソホロンジイソシアネートなどが挙げられる。
エポキシ化合物としては、例えば、エチレングリコールジグリシジルエーテル、ポリエチレングリコールジグリシジルエーテル、プロピレングリコールジグリシジルエーテル、ポリプロピレングリコールジグリシジルエーテル、グリセリンジグリシジルエーテル、ネオペンチルグリコールジグリシジルエーテル、１，６−ヘキサンジオールジグリシジルエーテル、テトラグリシジルキシレンジアミン、１，３−ビス（Ｎ，Ｎ−ジグリシジルアミノメチル）シクロヘキサン、トリメチロールプロパンポリグリシジルエーテル、ジグリセロールポリグリシジルエーテル、ポリグリセロールポリグリシジルエーテル、ソルビトールポリグリシジルエーテルなどが挙げられる。
架橋剤の含有量は、所望とする粘着物性に応じて適宜選択することが好ましい。
【００２５】
［添加剤］
また、粘着剤には、必要に応じて、粘着付与剤、シランカップリング剤、紫外線吸収剤、ヒンダードアミン系化合物等の光安定剤、充填剤などの他の添加剤が含まれてもよい。
粘着付与剤として、例えば、ロジン系樹脂、テルペン系樹脂、テルペンフェノール系樹脂、クマロンインデン系樹脂、スチレン系樹脂、キシレン系樹脂、フェノール系樹脂、石油樹脂などが挙げられる。
シランカップリング剤としては、例えば、メルカプトアルコキシシラン化合物（例えば、メルカプト基置換アルコキシオリゴマー等）などが挙げられる。
紫外線吸収剤としては、例えば、ベンゾトリアゾール系化合物、ベンゾフェノン系化合物などが挙げられる。
【００２６】
（光学用粘着シート）
本発明の光学用粘着シート（以下、粘着シートと略す。）は、上述した粘着剤から形成された粘着剤層を備えるものである。
粘着シートは、粘着剤層の他に、例えば、表面基材、剥離シートなどを備えてもよい。
表面基材としては、例えば、透明樹脂製フィルムなどが挙げられる。透明樹脂製フィルムを構成する樹脂としては、例えば、ポリスチレン、スチレン−アクリル共重合体、アクリル樹脂、ポリエチレンテレフタレート（以下、ＰＥＴと記載する。）、ポリカーボネート、ポリエーテルエーテルケトン、トリアセチルセルロースなどが挙げられる。これらの中でも、耐熱性に優れることから、ＰＥＴが好ましい。ここで、透明とは、可視光に対して透明であることを意味する。
剥離シートとしては、例えば、各種プラスチックフィルムにシリコーン等の剥離剤を塗布して剥離剤層を形成したもの、ポリプロピレンフィルム単体などが挙げられる。
【００２７】
粘着シートの製造方法としては、例えば、剥離シートの剥離剤層上に上述した粘着剤を塗布し、乾燥して粘着剤層を形成した後、粘着剤層に表面基材を貼合する方法、表面基材の片面に上述した粘着剤を塗布し、乾燥して粘着剤層を形成した後、粘着剤層に剥離シートを貼合する方法、剥離シートの剥離剤層上に上述した粘着剤を塗布し、乾燥して粘着剤層を形成した後、粘着剤層に剥離シートを貼合して両面粘着シートを得る方法などが挙げられる。
粘着剤の塗布方法としては、例えば、メイヤーバーコータ、ロールコータ、ナイフコータ、グラビアコータ、リップコータ、カーテンコータ、ダイコータ等を用いた塗布方法が挙げられる。
【００２８】
粘着剤の塗布量は１０〜４０ｇ／ｍ２であることが好ましい。粘着剤の塗布量が１０ｇ／ｍ２以上であれば、充分な粘着力を確保でき、長時間使用しても浮きや剥がれが生じにくくなる上に、ネオン光を充分に吸収できる。一方、粘着剤の塗布量が４０ｇ／ｍ２以下であれば、ディスプレイの組み立ての際に空気を抱き込むなど貼合に失敗があった場合に粘着シートを再剥離する際に、剥離抵抗が重くなりすぎず、作業性が高くなる。
【００２９】
（光学フィルタ）
本発明の光学フィルタは、プラズマディスプレイパネルの前面に配置され、上述した粘着シートを備えるものである。
光学フィルタは、粘着シート以外に、例えば、反射防止層、電磁波吸収層、近赤外線吸収層、ハードコート層、防汚層などを備える。粘着シートは、これらの層のいずれかに貼着されていればよい。
【００３０】
以上説明した粘着剤、粘着シートおよび光学フィルタは、高温環境下または湿熱環境下にて長期間にわたって使用しても、中心波長５９０ｎｍ付近のネオン光の吸収を維持でき、ディスプレイの色調変化を防止できる。
その理由は明確ではないが、アクリル重合体を得る際にアゾ系重合開始剤を用いた場合には、過酸化物系重合開始剤を用いた場合と比較して活性が低く、残存重合開始剤から生成するラジカル量が少ないため、染料の変質を防止できるものと推定される。また、酸化防止剤を含む場合には、ラジカルが生成しても酸化防止剤がこれを捕捉するため、染料の変質をより防止できるものと推定される。
【実施例】
【００３１】
以下に、実施例を挙げて本発明をより具体的に説明するが、本発明はこれらに限定されるものではない。なお、例中の「部」および「％」は、特に断らない限りそれぞれ「質量部」および「質量％」を意味する。
【００３２】
（実施例１）
攪拌機、温度計、還流冷却器、滴下装置、窒素導入管を備えた反応装置に、窒素ガスを封入後、溶媒である酢酸エチルおよびアセトンを添加した。次いで、反応装置内に、アクリル単量体であるブチルアクリレート６５部、メチルアクリレート３５部、アクリル酸２部と、重合開始剤である２，２’−アゾイソブチロニトリル（表１中ではＡＩＢＮと表記する。）０．１部を添加し、攪拌しながら窒素ガス気流中、溶媒の還流温度で８時間重合した。反応終了後、トルエンを添加してアクリル重合体を得た。このアクリル重合体の固形分濃度、粘度、質量平均分子量、ガラス転移温度を表１に示す。
次いで、このアクリル重合体を粘着剤主剤とし、該粘着剤主剤の固形分１００質量部に対して、架橋剤である１，３−ビス（Ｎ，Ｎ−ジグリシジルアミノメチル）シクロヘキサン０．０２部、トリレンジイソシアネート（品名：コロネートＬ、日本ポリウレタン社製）１部、シランカップリング剤であるメルカプト置換アルコキシオリゴマー０．５部、波長５６０〜６２０ｎｍの範囲に極大吸収波長を有するテトラアザポルフィリン系染料（品名：ＴＡＰ２、山田化学工業社製）０．１部を混合して、粘着剤を得た。
【００３３】
＜粘着シートの作成＞
上記粘着剤を、バーコータにより、厚さ３８μｍのＰＥＴ剥離フィルム（品名：ＲＬ０７＃３８、王子特殊紙社製）に、乾燥後の塗工量が２５ｇ／ｍ２になるように塗工し、１００℃で２分間乾燥させて、粘着剤層を得た。次いで、該粘着剤層の表面に厚さ２５μｍの透明ＰＥＴフィルム（品名：ＨＰＥ２５、帝人社製）を貼合して、ＰＥＴ剥離フィルム／粘着剤層／透明ＰＥＴフィルムを備える粘着シートを得た。
【００３４】
（実施例２）
＜粘着剤の調製＞
攪拌機、温度計、還流冷却器、滴下装置、窒素導入管を備えた反応装置に、窒素ガスを封入後、溶媒である酢酸エチルおよびアセトンを添加した。次いで、反応装置内に、アクリル単量体であるブチルアクリレート８０部、メチルアクリレート２０部、アクリル酸１部と、重合開始剤である２，２’−アゾイソブチロニトリル（表１中ではＡＩＢＮと表記する。）０．１部を添加し、攪拌しながら窒素ガス気流中、溶媒の還流温度で８時間重合した。反応終了後、トルエンを添加してアクリル重合体を得た。このアクリル重合体の固形分濃度、粘度、質量平均分子量、ガラス転移温度を表１に示す。
次いで、このアクリル重合体に、酸化防止剤としてカプロラクトン系酸化防止剤とリン系酸化防止剤とヒンダードフェノール系酸化防止剤が１５％／５６．７％／２８．３％の割合で混合されたもの（商品名：ＩＲＧＡＮＯＸ  ＨＰ２２１５ＦＦ、チバ・スペシャルティー・ケミカルズ社製）０．０８部を添加して粘着剤主剤とした。該粘着剤主剤の固形分１００質量部に対して、架橋剤であるＮ，Ｎ，Ｎ’，Ｎ’−テトラグリシジル−ｍ−キシレンジアミン０．２部、波長５６０〜６２０ｎｍの範囲に極大吸収波長を有するテトラアザポルフィリン系染料（品名：ＴＡＰ２、山田化学工業社製）０．１部を混合して、粘着剤を得た。そして、この粘着剤を用い、実施例１と同様にして粘着シートを得た。
【００３５】
（実施例３）
実施例１で得られたアクリル重合体に、酸化防止剤としてカプロラクトン系酸化防止剤とリン系酸化防止剤とヒンダードフェノール系酸化防止剤とが１５％／５６．７％／２８．３％の割合で混合されたもの（商品名：ＩＲＧＡＮＯＸ  ＨＰ２２１５ＦＦ、チバ・スペシャルティー・ケミカルズ社製）０．０８部を添加して粘着剤主剤とした以外は実施例１と同様にして、粘着剤を得た。そして、この粘着剤を用い、実施例１と同様にして粘着シートを得た。
【００３６】
（実施例４）
アクリル単量体を、ブチルアクリレート８０部、メチルアクリレート２０部、アクリル酸１．５部、ヒドロキシエチルアクリレート１部に変更したこと以外は実施例１と同様にしてアクリル重合体を得た。このアクリル重合体の固形分濃度、粘度、質量平均分子量、ガラス転移温度を表１に示す。
次いで、このアクリル重合体に、酸化防止剤としてカプロラクトン系酸化防止剤とリン系酸化防止剤とヒンダードフェノール系酸化防止剤とが１５％／５６．７％／２８．３％の割合で混合されたもの（商品名：ＩＲＧＡＮＯＸ  ＨＰ２２１５ＦＦ、チバ・スペシャルティー・ケミカルズ社製）０．０８部を添加して粘着剤主剤とした。該粘着剤主剤の固形分１００質量部に対して、１，３−ビス（Ｎ，Ｎ−ジグリシジルアミノメチル）シクロヘキサン０．０４部、トリレンジイソシアネート（品名：コロネートＬ、日本ポリウレタン社製）２部、メルカプト置換アルコキシオリゴマー０．７部、波長５６０〜６２０ｎｍの範囲に極大吸収波長を有するテトラアザポルフィリン系染料（品名：ＴＡＰ２、山田化学工業社製）０．１部を混合して、粘着剤を得た。そして、この粘着剤を用い、実施例１と同様にして粘着シートを得た。
【００３７】
（比較例１）
アクリル単量体を、ブチルアクリレート８０部、メチルアクリレート２０部、アクリル酸２部に変更し、重合開始剤を過酸化ベンゾイル（表１中では、ＢＰＯと表記する。）０．１部に変更したこと以外は実施例１と同様にしてアクリル重合体を得た。このアクリル重合体の固形分濃度、粘度、質量平均分子量、ガラス転移温度を表１に示す。
次いで、このアクリル重合体を粘着剤主剤とし、該粘着剤主剤の固形分１００質量部に対して、架橋剤である３級アミノ基含有エポキシ樹脂０．２部、波長５６０〜６２０ｎｍの範囲に極大吸収波長を有するテトラアザポルフィリン系染料（品名：ＴＡＰ２、山田化学工業社製）０．１部を混合して、粘着剤を得た。
そして、この粘着剤を用い、実施例１と同様にして粘着シートを得た。
【００３８】
（比較例２）
溶媒を酢酸エチルおよびヘキサンに変更したこと以外は実施例１と同様にしてアクリル重合体を得た。このアクリル重合体の固形分濃度、粘度、質量平均分子量、ガラス転移温度を表１に示す。
次いで、このアクリル重合体を粘着剤主剤とし、該粘着剤主剤の固形分１００質量部に対して、３級アミノ基含有エポキシ樹脂０．３５部、波長５６０〜６２０ｎｍの範囲に極大吸収波長を有するテトラアザポルフィリン系染料（品名：ＴＡＰ２、山田化学工業社製）０．１部を混合して、粘着剤を得た。
そして、この粘着剤を用い、実施例１と同様にして粘着シートを得た。
【００３９】
（比較例３）
アクリル重合体に、酸化防止剤としてカプロラクトン系酸化防止剤とリン系酸化防止剤とヒンダードフェノール系酸化防止剤とが１５％／５６．７％／２８．３％の割合で混合されたもの（商品名：ＩＲＧＡＮＯＸ  ＨＰ２２１５ＦＦ、チバ・スペシャルティー・ケミカルズ社製）０．０８部を添加した以外は比較例１と同様にして粘着剤を得た。そして、この粘着剤を用い、実施例１と同様にして粘着シートを得た。
【００４０】
各実施例および各比較例の粘着シートについて、粘着力および波長５９０ｎｍの光の透過率を以下の方法により測定した。それらの結果を表１に示す。
＜粘着力＞
得られた粘着シートを２枚のガラス板で挟持した状態で、４０℃の環境下に３日間放置して養生した後、２５ｍｍ×６０ｍｍに裁断した粘着シートをガラス板に２ｋｇ荷重ロールで圧着し、常温で３０分間放置した。その後、引張試験機（型式：オートグラフＡＧＳ−Ｊ、島津製作所製）を用い、引張速度０．３ｍ／分で１８０°剥離した際の剥離強度を測定し、その剥離強度を粘着力とした。
＜透過率＞
染料退色は粘着剤主剤と架橋剤が反応していない状態の方が顕著であるため、得られた粘着シートを養生せずに５０ｍｍ×５０ｍｍに裁断した後、ガラス板に貼付し、未処理のもの、温度８０℃の環境下で２５０時間処理したもの、温度６０℃相対湿度９０％の環境下で２５０時間処理したものについて、自記分光光度計（型式：Ｕ−３５００、日立製作所社製）を用い、波長５９０ｎｍの光の透過率を測定した。
【００４１】
【表１】
2008013746.tif 000003
【００４２】
アゾ系重合開始剤を用いて重合され、酸化防止剤が添加されなかったアクリル重合体を含む粘着剤層を備える実施例１の粘着シートでは、高温環境下または湿熱環境下にて処理した後に、僅かに波長５９０ｎｍの光の吸収性の変化が見られたが、実用上問題のないものであった。
また、アゾ系重合開始剤を用いて重合され、かつ酸化防止剤が添加されたアクリル重合体を含む粘着剤層を備える実施例２〜４の粘着シートでは、実施例１と比較して波長５９０ｎｍの光の吸収性にほとんど変化は見られなかった。これらはＰＤＰに適用した際に長期間使用しても、ディスプレイの色調変化を防止できる。
これに対し、過酸化物系重合開始剤を用いて得たアクリル重合体を含む粘着剤層を備える比較例１，２の光学用粘着シートでは、高温環境下および湿熱環境下にて処理した際に、波長５９０ｎｍの光の吸収性が大きく低下した。また、過酸化物系重合開始剤を用いて重合され、酸化防止剤が添加されたアクリル重合体を含む粘着剤層を備える比較例３の光学用粘着シートでも高温環境下および湿熱環境下にて処理した際に、波長５９０ｎｍの光の吸収性が大きく低下した。
これらはＰＤＰに適用した際に長期間使用すると、オレンジ色のネオン光が透過しやすくなるため、ディスプレイの色調変化を防止できない。